(57)【要約】【課題】接触帯電方式において生じる放電生成物の付着による画像流れおよび画質欠陥の抑制。【解決手段】導電性基体と、中間層と、感光層と、反応性の置換基を有しイオン化ポテンシャルの異なる２種以上の電荷輸送材料を全固形分に対し９０質量％以上含有し、前記２種以上の電荷輸送材料の全量に対する各電荷輸送材料の含有比率Ｘが式（１），式（２）を満たす表面層と、を有する接触帯電方式用の電子写真感光体。Ｘ（ｎ）≧Ｘ（ｎ−１）  （１）Ｘ（Ｌ）＞Ｘ（Ｈ）      （２）〔Ｘ（ｎ）はｎ番目にイオン化ポテンシャルが高い電荷輸送材料の含有比、Ｘ（ｎ−１）はｎ−１番目にイオン化ポテンシャルが高い電荷輸送材料の含有比、ｎは２以上且つ表面層の電荷輸送材料の種類の数以下の整数、Ｘ（Ｌ）は最もイオン化ポテンシャルが低い電荷輸送材料の含有比、Ｘ（Ｈ）は最もイオン化ポテンシャルが高い電荷輸送材料の含有比を表す。〕【選択図】なし【特許請求の範囲】
【請求項１】
電子写真感光体と、該電子写真感光体に接触する最外層を基材上に有し且つ電圧が印加された状態で前記電子写真感光体に接触して前記電子写真感光体を帯電させる帯電部材を有する帯電装置と、帯電された前記電子写真感光体の表面を露光し静電潜像を形成する露光装置と、前記電子写真感光体の表面に形成された前記静電潜像を現像してトナー像を形成する現像装置と、前記電子写真感光体の表面に形成された前記トナー像を記録媒体の表面に転写する転写装置と、前記電子写真感光体の表面をクリーニングするクリーニング装置と、を備える画像形成装置に用いられ、
導電性基体と、
中間層と、
感光層と、
反応性の置換基を有しイオン化ポテンシャルの異なる２種以上の電荷輸送材料を全固形分に対し９０質量％以上含有し、前記２種以上の電荷輸送材料の全量に対する各電荷輸送材料の含有比率Ｘが下記式（１）および下記式（２）を満たす表面層と、
をこの順に有する接触帯電方式用の電子写真感光体。
Ｘ（ｎ）≧Ｘ（ｎ−１）        式（１）
Ｘ（Ｌ）＞Ｘ（Ｈ）            式（２）
〔前記式（１）中、Ｘ（ｎ）は前記２種以上の電荷輸送材料のうちｎ番目にイオン化ポテンシャルが高い電荷輸送材料の電荷輸送材料全量に対する含有比率（質量％）を、Ｘ（ｎ−１）は前記２種以上の電荷輸送材料のうちｎ−１番目にイオン化ポテンシャルが高い電荷輸送材料の電荷輸送材料全量に対する含有比率（質量％）を表し、ｎは２以上であり且つ前記表面層に含有される電荷輸送材料の種類の数以下の整数を表す変数である。前記式（２）中、Ｘ（Ｌ）は前記２種以上の電荷輸送材料のうち最もイオン化ポテンシャルが低い電荷輸送材料の電荷輸送材料全量に対する含有比率（質量％）を、Ｘ（Ｈ）は前記２種以上の電荷輸送材料のうち最もイオン化ポテンシャルが高い電荷輸送材料の電荷輸送材料全量に対する含有比率（質量％）を表す。〕
【請求項２】
請求項１に記載の電子写真感光体と、
該電子写真感光体に接触する最外層を基材上に有し且つ電圧が印加された状態で前記電子写真感光体に接触して前記電子写真感光体を帯電させる帯電部材を有する帯電装置と、
帯電された前記電子写真感光体の表面を露光し静電潜像を形成する露光装置と、
前記電子写真感光体の表面に形成された前記静電潜像を現像してトナー像を形成する現像装置と、
前記電子写真感光体の表面に形成された前記トナー像を記録媒体の表面に転写する転写装置と、
前記電子写真感光体の表面をクリーニングするクリーニング装置と、
を備える画像形成装置。
【請求項３】
電子写真感光体に接触する最外層を基材上に有する帯電部材に、電圧を印加した状態で前記電子写真感光体に接触させて前記電子写真感光体を帯電させる接触帯電方式の画像形成装置に対して着脱自在であり、
請求項１に記載の電子写真感光体と、
前記帯電部材を有する帯電装置、帯電された前記電子写真感光体の表面を露光し静電潜像を形成する露光装置、前記電子写真感光体の表面に形成された静電潜像を現像してトナー像を形成する現像装置、前記電子写真感光体の表面に形成された前記トナー像を記録媒体の表面に転写する転写装置および前記電子写真感光体の表面をクリーニングするクリーニング装置の群から選ばれる少なくとも１種と、
を備えるプロセスカートリッジ。
【発明の詳細な説明】
【技術分野】
【０００１】
本発明は、電子写真感光体、画像形成装置、およびプロセスカートリッジに関する。
【背景技術】
【０００２】
電子写真方式の画像形成装置に用いられる電子写真感光体の構成としては、電荷発生材料および電荷輸送材料の双方を含有する層を備える単層型感光体や、電荷発生材料を含有する層（電荷発生層）と電荷輸送材料を含有する層（電荷輸送層）とがそれぞれ別個に設けられた機能分離型感光体がある。さらに、最表面の保護を目的とした表面層を設けた感光体が提案されている。
【０００３】
表面層の組成としては、導電粉をフェノール樹脂に分散したもの（例えば、特許文献１参照）、有機−無機ハイブリッド材料によるもの（例えば、特許文献２参照）、連鎖重合性材料によるもの（例えば、特許文献３参照）等が提案されている。また、その他にもアクリル系材料によるもの（例えば、特許文献４参照）、アルコール可溶性電荷輸送材料とフェノール樹脂によるもの（例えば、特許文献５参照）が提案されている。
また、アルキルエーテル化ベンゾグアナミン・ホルムアルデヒド樹脂と、電子受容性カルボン酸、または電子受容性ポリカルボン酸無水物の硬化膜が提案されている（例えば、特許文献６参照）。更に、ベンゾグアナミン樹脂にヨウ素、有機スルホン酸化合物、または塩化第二鉄などをドーピングした硬化膜（例えば、特許文献７参照）や、特定の添加剤とフェノール樹脂、メラミン樹脂、ベンゾグアナミン樹脂、シロキサン樹脂、またはウレタン樹脂との硬化膜（例えば、特許文献８参照）等が提案されている。
【０００４】
また、表面層の電荷輸送材料のイオン化ポテンシャルが電荷輸送層の電荷輸送材料のイオン化ポテンシャルより小さい感光体が提案されている（例えば特許文献９参照）。
更に、表面層の電荷輸送材料と電荷輸送層の電荷輸送材料のイオン化ポテンシャルの差が０．４ｅＶである感光体が提案されている（例えば、特許文献１０参照）。
また更に、表面層と電荷輸送層のイオン化ポテンシャルの差が−０．２ｅＶ以上０．１ｅＶ以下である感光体が提案されている（例えば、特許文献１１参照）。
【先行技術文献】
【特許文献】
【０００５】
【特許文献１】特許第３２８７６７８号公報
【特許文献２】特開平１２−０１９７４９号公報
【特許文献３】特開２００５−２３４５４６号公報
【特許文献４】特開２０００−６６４２４号公報
【特許文献５】特開２００２−８２４６９号公報
【特許文献６】特開昭６２−２５１７５７号公報
【特許文献７】特開平７−１４６５６４号公報
【特許文献８】特開２００６−８４７１１公報
【特許文献９】特開２０００−２９２９５９号公報
【特許文献１０】特開２００１−２５５６８５号公報
【特許文献１１】特開２００３−１８６２２２号公報
【発明の概要】
【発明が解決しようとする課題】
【０００６】
本発明は、式（１）および式（２）を満たさない場合に比べ、接触帯電方式において生じる放電生成物の付着による画像流れおよび画質欠陥の発生を抑制した電子写真感光体を提供することを目的とする。
【課題を解決するための手段】
【０００７】
上記課題は、以下の本発明によって達成される。
即ち、請求項１に係る発明は、
電子写真感光体と、該電子写真感光体に接触する最外層を基材上に有し且つ電圧が印加された状態で前記電子写真感光体に接触して前記電子写真感光体を帯電させる帯電部材を有する帯電装置と、帯電された前記電子写真感光体の表面を露光し静電潜像を形成する露光装置と、前記電子写真感光体の表面に形成された前記静電潜像を現像してトナー像を形成する現像装置と、前記電子写真感光体の表面に形成された前記トナー像を記録媒体の表面に転写する転写装置と、前記電子写真感光体の表面をクリーニングするクリーニング装置と、を備える画像形成装置に用いられ、
導電性基体と、
中間層と、
感光層と、
反応性の置換基を有しイオン化ポテンシャルの異なる２種以上の電荷輸送材料を全固形分に対し９０質量％以上含有し、前記２種以上の電荷輸送材料の全量に対する各電荷輸送材料の含有比率Ｘが下記式（１）および下記式（２）を満たす表面層と、
をこの順に有する接触帯電方式用の電子写真感光体である。
Ｘ（ｎ）≧Ｘ（ｎ−１）        式（１）
Ｘ（Ｌ）＞Ｘ（Ｈ）            式（２）
〔前記式（１）中、Ｘ（ｎ）は前記２種以上の電荷輸送材料のうちｎ番目にイオン化ポテンシャルが高い電荷輸送材料の電荷輸送材料全量に対する含有比率（質量％）を、Ｘ（ｎ−１）は前記２種以上の電荷輸送材料のうちｎ−１番目にイオン化ポテンシャルが高い電荷輸送材料の電荷輸送材料全量に対する含有比率（質量％）を表し、ｎは２以上であり且つ前記表面層に含有される電荷輸送材料の種類の数以下の整数を表す変数である。前記式（２）中、Ｘ（Ｌ）は前記２種以上の電荷輸送材料のうち最もイオン化ポテンシャルが低い電荷輸送材料の電荷輸送材料全量に対する含有比率（質量％）を、Ｘ（Ｈ）は前記２種以上の電荷輸送材料のうち最もイオン化ポテンシャルが高い電荷輸送材料の電荷輸送材料全量に対する含有比率（質量％）を表す。〕
【０００８】
請求項２に係る発明は、
請求項１に記載の電子写真感光体と、
該電子写真感光体に接触する最外層を基材上に有し且つ電圧が印加された状態で前記電子写真感光体に接触して前記電子写真感光体を帯電させる帯電部材を有する帯電装置と、
帯電された前記電子写真感光体の表面を露光し静電潜像を形成する露光装置と、
前記電子写真感光体の表面に形成された前記静電潜像を現像してトナー像を形成する現像装置と、
前記電子写真感光体の表面に形成された前記トナー像を記録媒体の表面に転写する転写装置と、
前記電子写真感光体の表面をクリーニングするクリーニング装置と、
を備える画像形成装置である。
【０００９】
請求項３に係る発明は、
電子写真感光体に接触する最外層を基材上に有する帯電部材に、電圧を印加した状態で前記電子写真感光体に接触させて前記電子写真感光体を帯電させる接触帯電方式の画像形成装置に対して着脱自在であり、
請求項１に記載の電子写真感光体と、
前記帯電部材を有する帯電装置、帯電された前記電子写真感光体の表面を露光し静電潜像を形成する露光装置、前記電子写真感光体の表面に形成された静電潜像を現像してトナー像を形成する現像装置、前記電子写真感光体の表面に形成された前記トナー像を記録媒体の表面に転写する転写装置および前記電子写真感光体の表面をクリーニングするクリーニング装置の群から選ばれる少なくとも１種と、
を備えるプロセスカートリッジである。
【発明の効果】
【００１０】
請求項１に係る発明によれば、式（１）および式（２）を満たさない場合に比べ、接触帯電方式において生じる放電生成物の付着による画像流れおよび画質欠陥の発生を抑制した電子写真感光体が提供される。
【００１１】
請求項２に係る発明によれば、式（１）および式（２）を満たさない場合に比べ、接触帯電方式において生じる放電生成物の付着による画像流れおよび画質欠陥の発生を抑制した画像形成装置が提供される。
【００１２】
請求項３に係る発明によれば、式（１）および式（２）を満たさない場合に比べ、接触帯電方式において生じる放電生成物の付着による画像流れおよび画質欠陥の発生を抑制したプロセスカートリッジが提供される。
【図面の簡単な説明】
【００１３】
【図１】本実施形態に係る感光体の一例における層構造を示す模式断面図である。
【図２】本実施形態に係るプロセスカートリッジの一例を示す模式断面図である。
【図３】本実施形態に係る画像形成装置の一例を示す模式断面図である。
【図４】本実施形態に用いられる帯電部材の層構成の一例を示す模式断面図である。
【図５】本実施形態に用いられる帯電部材の層構成の別の一例を示す模式断面図である。
【発明を実施するための形態】
【００１４】
以下、本発明の実施形態について詳細に説明する。
【００１５】
＜電子写真感光体＞
本実施形態に係る電子写真感光体（以下単に「感光体」と称す場合がある）は、導電性基体と、中間層と、感光層と、反応性の置換基を有しイオン化ポテンシャルの異なる２種以上の電荷輸送材料を全固形分に対し９０質量％以上含有し、前記２種以上の電荷輸送材料の全量に対する各電荷輸送材料の含有比率Ｘが下記式（１）および下記式（２）を満たす表面層と、をこの順に有することを特徴とする。
Ｘ（ｎ）≧Ｘ（ｎ−１）        式（１）
Ｘ（Ｌ）＞Ｘ（Ｈ）            式（２）
〔前記式（１）中、Ｘ（ｎ）は前記２種以上の電荷輸送材料のうちｎ番目にイオン化ポテンシャルが高い電荷輸送材料の電荷輸送材料全量に対する含有比率（質量％）を、Ｘ（ｎ−１）は前記２種以上の電荷輸送材料のうちｎ−１番目にイオン化ポテンシャルが高い電荷輸送材料の電荷輸送材料全量に対する含有比率（質量％）を表し、ｎは２以上であり且つ前記表面層に含有される電荷輸送材料の種類の数以下の整数を表す変数である。前記式（２）中、Ｘ（Ｌ）は前記２種以上の電荷輸送材料のうち最もイオン化ポテンシャルが低い電荷輸送材料の電荷輸送材料全量に対する含有比率（質量％）を、Ｘ（Ｈ）は前記２種以上の電荷輸送材料のうち最もイオン化ポテンシャルが高い電荷輸送材料の電荷輸送材料全量に対する含有比率（質量％）を表す。〕
【００１６】
尚、上記本実施形態に係る感光体は、該感光体と、該感光体に接触する最外層を基材上に有し且つ電圧が印加された状態で前記感光体に接触して前記感光体を帯電させる帯電部材を有する帯電装置と、帯電された前記感光体の表面を露光し静電潜像を形成する露光装置と、前記感光体の表面に形成された前記静電潜像を現像してトナー像を形成する現像装置と、前記感光体の表面に形成された前記トナー像を記録媒体の表面に転写する転写装置と、前記感光体の表面をクリーニングするクリーニング装置と、を備える画像形成装置に用いられる接触帯電方式用の感光体である。
【００１７】
ここで、上記式（１）および上記式（２）について説明する。
本実施形態に係る感光体は、表面層に反応性の置換基を有しイオン化ポテンシャルの異なる２種以上の電荷輸送材料を含有し、前記２種以上の電荷輸送材料の全量に対する各電荷輸送材料の含有比率Ｘが上記式（１）および上記式（２）を満たす。即ち、
・２種の電荷輸送材料を含有する場合であれば
Ｘ（２）＞Ｘ（１）                              式（１−２）
・３種の電荷輸送材料を含有する場合であれば
Ｘ（３）≧Ｘ（２）≧Ｘ（１）                    式（１−３）
且つ  Ｘ（３）＞Ｘ（１）                        式（２−３）
・ｘ種（ｘ≧４）の電荷輸送材料を含有する場合であれば
Ｘ（ｘ）≧・・・Ｘ（３）≧Ｘ（２）≧Ｘ（１）    式（１−ｘ）
且つ  Ｘ（ｘ）＞Ｘ（１）                        式（２−ｘ）
の各式を満たす。
〔前記式（１−２），式（１−３），式（１−ｘ），式（２−３），式（２−ｘ）中、Ｘ（１）は前記２種以上の電荷輸送材料のうち１番目に、Ｘ（２）は２番目に、Ｘ（３）は３番目に、Ｘ（ｘ）はｘ番目にイオン化ポテンシャルが高い電荷輸送材料の含有比率（質量％）を表す。〕
【００１８】
即ち、本実施形態においては、ｘ種（ｘ≧４）の電荷輸送材料を含有する場合であれば、イオン化ポテンシャルが１番低い電荷輸送材料の含有量が２番目に低い電荷輸送材料の含有量以上であり、２番目に低い電荷輸送材料の含有量が３番目に低い電荷輸送材料の含有量以上であり、ｘ−１番目に低い電荷輸送材料の含有量がｘ番目に低い（即ちイオン化ポテンシャルが１番高い）電荷輸送材料の含有量以上である。また、イオン化ポテンシャルが１番低い電荷輸送材料の含有量はｘ番目に低い（即ちイオン化ポテンシャルが１番高い）電荷輸送材料の含有量よりも多い。
【００１９】
画像形成装置の像保持体として感光体を用いた場合、帯電装置からのオゾン、ＮＯｘ等の放電生成物が感光体の表面に付着することがある。ここで、帯電装置として基材上にゴム層等の最外層（感光体に接触する層）を設けた接触帯電方式の帯電部材を使用した場合、感光体にかかるストレスが強くなるため、クリーニング部材を接触させる圧力を減少させる場合があり、感光体表面に付着する放電生成物が除去しづらくなることがあった。また、特に架橋構造を有する表面層を備える等により耐久性が向上した感光体では、表面がリフレッシュされにくいことから、画像形成装置が停止した後に帯電装置に蓄積した放電生成物が再放出されて感光体表面に付着し、この放電生成物によって画像流れが発生することがあった。
また、長期間に渡って連続プリントを行う等によって感光体の最外層が摩耗するために偏摩耗が生じることがあり、その結果色筋、色点などの画質欠陥が生じることがあった。
【００２０】
これに対し、本実施形態に係る感光体では、前述の通り、複数種の電荷輸送材料の含有量をそのイオン化ポテンシャルに応じて制御することにより、放電生成物の付着による画像流れおよび画質欠陥の発生が抑制される。
【００２１】
−イオン化ポテンシャルの測定−
上記電荷輸送材料のイオン化ポテンシャルの測定は、理研計器社製大気中光電子分光装置ＡＣ−２を用いて行われる。本明細書に記載の数値は、該方法により行われたものである。
【００２２】
ついで、本実施形態に係る感光体を、図面を用いて詳細に説明する。尚、以下においては、本実施形態に係る感光体の一例として、電荷発生層と電荷輸送層とを有する機能分離型の感光層を備えた感光体について説明する。
【００２３】
図１は本実施形態に係る感光体の断面を示す模式図である。図１においては導電性支持体２１上に中間層２２が設けられ、その上に電荷発生層２３、電荷輸送層２４が設けられており、さらに感光層（電荷発生層２３および電荷輸送層２４）上に表面層２５が設けられている。
【００２４】
・導電性支持体
導電性支持体２１としては、例えばアルミニウム製のものが好適に用いられ、ドラム状、シート状、プレート状等の形状のものとして使用されるが、これらに限定されるものではない。また、陽極酸化処理や、ベーマイト処理、ホーニング処理などを行ってもよい。
【００２５】
・中間層
中間層２２に用いられる材料としては、例えば、有機ジルコニウム化合物、有機チタン化合物、有機アルミニウム化合物のほか、その他有機金属化合物、とくに有機ジルコニウム化合物、有機チタニル化合物、有機アルミニウム化合物は好ましく使用される。
また中間層２２には、ポリビニルアルコール、ポリビニルメチルエーテル、ポリ−Ｎ−ビニルイミダゾール、ポリエチレノキシド、エチルセルロース、メチルセルロース、エチレン−アクリル酸共重合体、ポリアミド、ポリイミド、カゼイン、ゼラチン、ポリエチレン、ポリエステル、フェノール樹脂、塩化ビニル−酢酸ビニル共重合体、エポキシ樹脂、ポリビニルピロリドン、ポリビニルピリジン、ポリウレタン、ポリグルタミン酸、ポリアクリル酸等の公知の結着樹脂が用いられる。
【００２６】
また、中間層２２中には電子輸送性顔料を混合／分散して使用してもよい。電子輸送性顔料としては、ペリレン顔料、ビスベンズイミダゾールペリレン顔料、多環キノン顔料、インジゴ顔料、キナクリドン顔料等の有機顔料、酸化亜鉛、酸化チタン等の無機顔料が挙げられる。また、これらの顔料の表面は、分散性、電荷輸送性を制御する目的で上記カップリング剤や、バインダーなどで表面処理しても良い。
【００２７】
・電荷発生層
次に電荷発生層２３について説明する。電荷発生層２３は電荷発生材料および結着樹脂を含んで構成される。電荷発生材料は、赤外領域に光感度を持ち、高感度であるフタロシアニン系が好ましく、特にＣｕｋα線を用いたＸ線回折スペクトルのブラッグ角度（２θ±０．２）において、少なくとも７．５，９．９，１２．５，１６．３，１８．６，２５．１，２８．１の位置に回折ピークを有するヒドロキシガリウムフタロシアニン、あるいはＣｕｋα線を用いたＸ線回折スペクトルのブラッグ角度（２θ±０．２）において、少なくとも７．６，１８．３，２３．２，２４．２，２７．３の位置に回折ピークを有するチタニルフタロシアニンが好ましい。
結着樹脂は、広範な絶縁性樹脂から選択され、また有機光導電性ポリマーから選択してもよい。例えば、ポリエステル樹脂、メタクリル樹脂、アクリル樹脂、ポリ塩化ビニル樹脂、ポリスチレン樹脂、ポリビニルアセテート樹脂、スチレン−ブタジエン共重合体樹脂、塩化ビニリデン−アクリルニトリル共重合体樹脂、塩化ビニル−酢酸ビニル−無水マレイン酸樹脂、シリコーン樹脂、シリコン−アルキド樹脂、フェノール−ホルムアルデヒド樹脂、スチレン−アルキッド樹脂、ポリ−Ｎ−ビニルカルバゾールなどが挙げられる。結着樹脂は単独あるいは２種以上混合して用いられる。
【００２８】
・電荷輸送層
次に電荷輸送層２４について説明する。電荷輸送層２４は、電荷輸送材料および結着樹脂を含んで構成されるものである。電荷輸送材料は、公知の電荷輸送材料が用いられる。また、電荷輸送材料は１種を単独で用いてもよく、２種以上を組み合わせて用いてもよい。
電荷輸送層２４の結着樹脂は特に制限されないが、公知のフィルムを形成し得る電気絶縁性の樹脂が好ましい。中でもポリカーボネート樹脂、ポリエステル樹脂、メタクリル樹脂、アクリル樹脂は好ましく用いられる。これらの結着樹脂は１種を単独で用いてもよく、２種以上を組み合わせて用いてもよい。
【００２９】
また、感光層（電荷発生層２３、電荷輸送層２４）中に酸化防止剤・光安定剤・熱安定剤等の添加剤を添加してもよい。
【００３０】
・表面層
次に表面層２５について説明する。表面層は本実施形態に係る感光体において最表面を構成する層であり、最表面の磨耗、傷などに対する耐性を持たせるために設けられる層である。
【００３１】
表面層２５は、反応性の置換基を有しイオン化ポテンシャルの異なる電荷輸送材料を２種以上且つ全固形分に対し９０質量％以上含有し、前記２種以上の電荷輸送材料の全量に対する各電荷輸送材料の含有比率Ｘが前記式（１）および前記式（２）を満たす。
また、表面層２５の膜厚が５μｍ以上１０μｍ以下であることが好ましい。
【００３２】
（電荷輸送材料）
表面層２５に用いる電荷輸送材料は、反応性の置換基を有している。尚、本実施形態において上記「反応性の置換基」とは、熱や光等の外部からの刺激によって置換基同士が反応して結合する置換基を表す。該反応性の置換基の具体例としては、例えば、−ＯＨ、−ＯＣＨ３、−ＮＨ２、−ＳＨ、または−ＣＯＯＨ等が挙げられる。
上記置換基を１つ以上有する電荷輸送材料が好適に用いられ、特に下記式（Ｉ）で示される構造を有する化合物が好ましい。
【００３３】
Ｆ−（（−Ｒ１２−Ｘ）ｎ１（Ｒ１３）ｎ３−Ｙ）ｎ２                    （Ｉ）
［式中、Ｆは正孔輸送能を有する化合物から誘導される有機基、Ｒ１２、Ｒ１３はそれぞれ独立に炭素数１以上５以下の分岐してもよいアルキレン基、ｎ１は０または１を示し、ｎ２は１以上４以下の整数を示し、ｎ３は０または１を示す。Ｘは酸素、ＮＨまたは硫黄を示し、Ｙは−ＯＨ、−ＯＣＨ３、−ＮＨ２、−ＳＨ、または−ＣＯＯＨを示す。］
【００３４】
一般式（Ｉ）で示される化合物の具体例としては、以下に示す化合物が挙げられる。
【００３５】
【化１】
2011203306.tif 000002
【００３６】
【化２】
2011203306.tif 000003
【００３７】
【化３】
2011203306.tif 000004
【００３８】
【化４】
2011203306.tif 000005
【００３９】
【化５】
2011203306.tif 000006
【００４０】
【化６】
2011203306.tif 000007
【００４１】
【化７】
2011203306.tif 000008
【００４２】
（その他の材料）
保護層２５は、前述の電荷輸送材料と、下記一般式（Ａ）および一般式（Ｂ）で示されるグアナミン化合物およびメラミン化合物の少なくとも１種と、を架橋してなる硬化性の架橋膜であることが望ましい。
【００４３】
【化８】
2011203306.tif 000009
【００４４】
［式中Ｒ１は、炭素数１以上１０以下の分岐してもよいアルキル基、炭素数６以上１０以下の置換あるいは未置換のフェニル基を示し、Ｒ２乃至Ｒ５はそれぞれ独立に、水素、−ＣＨ２−ＯＨ、−ＣＨ２−Ｏ−Ｒ１４を、Ｒ１４は炭素数１以上５以下の分岐してもよいアルキル基を示す。］
【００４５】
【化９】
2011203306.tif 000010
【００４６】
［式中Ｒ６乃至Ｒ１１はそれぞれ独立に、水素、−ＣＨ２−ＯＨ、−ＣＨ２−Ｏ−Ｒ１５を、Ｒ１５は炭素数１以上５以下の分岐してもよいアルキル基を示す。］
【００４７】
また、表面層２５は、さらに他のカップリング剤、フッ素化合物を混合して用いても良い。この化合物として、各種シランカップリング剤、および市販のシリコーン系ハードコート剤が用いられる。
また、表面層２５にはアルコールに溶解する樹脂を加えてもよい。
【００４８】
また、表面層２５は触媒を使用してもよい。硬化触媒として酸系の触媒が好ましく用いられる。酸系の触媒としては、酢酸、クロロ酢酸、トリクロロ酢酸、トリフルオロ酢酸、シュウ酸、マレイン酸、マロン酸、乳酸などの脂肪族カルボン酸、安息香酸、フタル酸、テレフタル酸、トリメリット酸などの芳香族カルボン酸、メタンスルホン酸、ドデシルスルホン酸、ベンゼンスルホン酸、ドデシルベンゼンスルホン酸、ナフタレンスルホン酸、などの脂肪族、および芳香族スルホン酸類などが用いられるが、含硫黄系材料を用いることが好ましい。触媒の配合量は固形分に対して、０．０１％以上５％以下であることが好ましい。
【００４９】
尚、上記においては、電荷発生層と電荷輸送層とを有する機能分離型の感光層を例に説明したが、本実施形態に係る感光体はこれに限定されるものではなく、電荷発生材料および電荷輸送材料の双方を含有する層を備える単層型の感光体であってもよい。
【００５０】
＜画像形成装置およびプロセスカートリッジ＞
次に、本実施形態に係る画像形成装置およびプロセスカートリッジについて説明する。
尚、本実施形態に係る画像形成装置は、前述の本実施形態に係る感光体と、該感光体に接触する最外層を基材上に有し且つ電圧が印加された状態で前記感光体に接触して前記感光体を帯電させる帯電部材を有する帯電装置と、帯電された前記感光体の表面を露光し静電潜像を形成する露光装置と、前記感光体の表面に形成された前記静電潜像を現像してトナー像を形成する現像装置と、前記感光体の表面に形成された前記トナー像を記録媒体の表面に転写する転写装置と、前記感光体の表面をクリーニングするクリーニング装置と、を備えることを特徴とする。
また、本実施形態に係るプロセスカートリッジは、感光体に接触する最外層を基材上に有する帯電部材に、電圧を印加した状態で前記感光体に接触させて前記感光体を帯電させる接触帯電方式の画像形成装置に対して着脱自在であり、前述の本実施形態に係る感光体と、前記帯電部材を有する帯電装置、帯電された前記感光体の表面を露光し静電潜像を形成する露光装置、前記感光体の表面に形成された静電潜像を現像してトナー像を形成する現像装置、前記感光体の表面に形成された前記トナー像を記録媒体の表面に転写する転写装置および前記感光体の表面をクリーニングするクリーニング装置の群から選ばれる少なくとも１種と、を備えることを特徴とする。
ついで、本実施形態に係る画像形成装置およびプロセスカートリッジを、図面を用いて詳細に説明する。
【００５１】
次に、本実施形態のプロセスカートリッジの構成の一例について説明する。図２は本実施形態のプロセスカートリッジの好適な一実施形態を概略的に示す断面図である。プロセスカートリッジ３００は、電子写真感光体２０７とともに、帯電装置２０８、現像装置２１１、クリーニング装置（クリーニング手段）２１３、露光のための開口部２１８、および、除電露光のための開口部２１７を取り付けレール２１６を用いて組み合わせ、そして一体化したものである。
【００５２】
このプロセスカートリッジ３００は、現像装置２１１により形成されたトナー像を被転写体（画像出力媒体）５００に転写する転写装置２１２と、定着装置２１５と、図示しない他の構成部分とを有する画像形成装置本体に対して着脱自在としたものであり、画像形成装置本体とともに画像形成装置を構成するものである。
【００５３】
プロセスカートリッジ３００が備える各部材（現像装置２１１、クリーニング装置２１３、など）については、後述の画像形成装置２００の説明中で詳しく述べる。
【００５４】
次に、本実施形態の画像形成装置について説明する。以下、本実施形態の画像形成装置の一例について、図３を参照して説明する。
図３は、第１実施形態に係る画像形成装置の基本構成を概略的に示す断面図である。
図３に示す画像形成装置２００は、電子写真感光体２０７と、電子写真感光体２０７に接触して該電子写真感光体２０７を帯電させる帯電部材を有する帯電装置２０８と、帯電装置２０８に接続された電源２０９と、帯電装置２０８により帯電される電子写真感光体２０７を露光して潜像を形成する露光装置２０６と、露光装置２０６により形成された潜像をトナーにより現像してトナー像を形成する現像装置２１１と、現像装置２１１により形成されたトナー像を被転写体（記録媒体）５００に転写する転写装置２１２と、クリーニング装置２１３と、除電器２１４と、定着装置２１５とを備える。なお、この場合には、除電器２１４が設けられていないものもある。
【００５５】
図３中の帯電装置２０８は、電子写真感光体２０７に接触する最外層を基材上に有し且つ電圧が印加された状態で前記電子写真感光体２０７に接触して前記電子写真感光体２０７を帯電させる方式（接触帯電方式）のものである（帯電装置については、後に詳述する）。
【００５６】
露光装置２０６としては、例えば、電子写真感光体表面に、半導体レーザー、ＬＥＤ（ｌｉｇｈｔ  ｅｍｉｔｔｉｎｇ  ｄｉｏｄｅ）、液晶シャッター等の光源を所望の像様に露光する光学系装置等を用いる。
【００５７】
現像装置２１１にはトナーが収容される。本実施形態で用いられるトナーは、例えば結着樹脂と着色剤とを含んで構成される。結着樹脂としては、スチレン類、モノオレフィン類、ビニルエステル類、α−メチレン脂肪族モノカルボン酸エステル類、ビニルエーテル類、ビニルケトン類等の単独重合体および共重合体が例示され、特に代表的な結着樹脂としては、ポリスチレン、スチレン−アクリル酸アルキル共重合体、スチレン−メタクリル酸アルキル共重合体、スチレン−アクリロニトリル共重合体、スチレン−ブタジエン共重合体、スチレン−無水マレイン酸共重合体、ポリエチレン、ポリプロピレン等が挙げられる。さらに、ポリエステル、ポリウレタン、エポキシ樹脂、シリコーン樹脂、ポリアミド、変性ロジン、パラフィンワックス等も挙げられる。
【００５８】
着色剤としては、マグネタイト、フェライト等の磁性粉、カーボンブラック、アニリンブルー、カルコイルブルー、クロムイエロー、ウルトラマリンブルー、デュポンオイルレッド、キノリンイエロー、メチレンブルークロリド、フタロシアニンブルー、マラカイトグリーンオキサレート、ランプブラック、ローズベンガル、Ｃ．Ｉ．ピグメント・レッド４８：１、Ｃ．Ｉ．ピグメント・レッド１２２、Ｃ．Ｉ．ピグメント・レッド５７：１、Ｃ．Ｉ．ピグメント・イエロー９７、Ｃ．Ｉ．ピグメント・イエロー１７、Ｃ．Ｉ．ピグメント・ブルー１５：１、Ｃ．Ｉ．ピグメント・ブルー１５：３等が代表的なものとして挙げられる。
【００５９】
トナーには、帯電制御剤、離型剤、無機粒子等の公知の添加剤を内添加処理や外添加処理してもよい。
離型剤としては低分子ポリエチレン、低分子ポリプロピレン、フィッシャートロプシュワックス、モンタンワックス、カルナバワックス、ライスワックス、キャンデリラワックス等が代表的なものとして挙げられる。
帯電制御剤としては、公知のものが使用されるが、アゾ系金属錯化合物、サリチル酸の金属錯化合物、極性基を含有するレジンタイプ等の帯電制御剤を用いてもよい。
無機粒子としては、平均１次粒径が４０ｎｍ以下の小径無機粒子を用い、更に必要に応じて、それより大径の無機あるいは有機粒子を併用してもよい。これらの無機粒子は公知のものが使用される。
【００６０】
また、小径無機粒子については表面処理を施してもよい。
本実施形態で用いられるトナーの製造方法としては、乳化重合凝集法や溶解懸濁法等などの重合法が好ましく用いられる。また上記方法で得られたトナーをコアにして、さらに凝集粒子を付着、加熱融合してコアシェル構造をもたせる製造方法を行ってもよい。外添剤を添加する場合、トナーおよび外添剤をヘンシェルミキサーあるいはＶブレンダー等で混合することによって製造する。また、トナーを湿式にて製造する場合は、湿式にて外添してもよい。
【００６１】
転写装置２１２としては、電子写真感光体２０７上に形成されたトナー像を被転写体５００に転写する際に、電子写真感光体に向けて予め定めた電流密度の電流を供給するものであることが好ましい。
【００６２】
クリーニング装置２１３は、転写工程後の電子写真感光体の表面に付着する残存トナーを除去するためのもので、これにより清浄面化された電子写真感光体は上記の画像形成プロセスに繰り返し供される。クリーニング装置としては、クリーニングブレードの他、例えば、ブラシクリーニング、ロールクリーニング等を用いるが、これらの中でもクリーニングブレードを用いることが好ましい。また、クリーニングブレードの材質としてはウレタンゴム、ネオプレンゴム、シリコーンゴム等が挙げられる。
また、本実施形態の画像形成装置は、図３に示したように、イレース光照射装置（除電器）２１４をさらに備えていてもよい。
【００６３】
・帯電装置
本実施形態に用いられる接触帯電方式の帯電装置は、感光体に接触して該感光体表面を帯電させるものである。
該帯電装置における帯電部材としては、電子写真感光体２０７に接触する最外層を基材上に有するロール形状のもの（以下、「帯電ロール」ともいう）が用いられる。
【００６４】
帯電ロールの構成は、特に制限されるものではないが、少なくとも、導電性の基材上に導電性弾性層が設けられたものであればよく、この導電性弾性層上に抵抗層や表面層などの他の層が形成されたものであってもよい。また、必要に応じて、層間に接着剤を用いてもかまわない。
なお、本実施形態において「導電性」とは、体積抵抗率が１０１３Ω・ｃｍ未満である性質を指し、「絶縁性」とは、体積抵抗率が１０１３Ω・ｃｍ以上である性質を指す。
【００６５】
図４および図５に、本実施形態における帯電ロールの層構成の一例を示す。
図４は、基材３１表面に導電性の弾性層３２および表面層３３が順次形成された帯電ロールの断面図を示す。但し、表面層３３は省略されていてもよい。
また、図５は基材３１表面に導電性の弾性層３２、抵抗層３４および表面層３３が順次形成された帯電ロールの断面図を示す。尚、各層間に接着剤を用いてもよい。
【００６６】
以下、前記帯電ロールを構成する、基材、導電性弾性層、抵抗層、および表面層について詳細に説明する。
【００６７】
基材は、帯電ロールの電極および支持部材として機能するもので、例えば、アルミニウム、銅合金、ステンレス鋼等の金属または合金；クロム、ニッケル等で鍍金処理を施した鉄；導電性の樹脂；などの導電性の材質で構成される。
【００６８】
導電性弾性層および抵抗層は、例えば、ゴム材中に導電剤を分散させることによって形成される。ゴム材としては、イソプレンゴム、クロロプレンゴム、エピクロルヒドリンゴム、ブチルゴム、ポリウレタン、シリコーンゴム、フッ素ゴム、スチレン−ブタジエンゴム、ブタジエンゴム、ニトリルゴム、エチレンプロピレンゴム、エピクロルヒドリン−エチレンオキシド共重合ゴム、エピクロルヒドリン−エチレンオキシド−アリルグリシジルエーテル共重合ゴム、エチレン−プロピレン−ジエン３元共重合ゴム（ＥＰＤＭ）、アクリロニトリル−ブタジエン共重合ゴム（ＮＢＲ）、天然ゴム等、およびこれらのブレンドゴムが挙げられる。これらの中でも、ポリウレタン、シリコーンゴム、ＥＰＤＭ、エピクロルヒドリン−エチレンオキシド共重合ゴム、エピクロルヒドリン−エチレンオキシド−アリルグリシジルエーテル共重合ゴム、ＮＢＲおよびこれらのブレンドゴムが好ましく用いられる。
特に、導電性弾性層では、これらのゴム材は発泡したものであっても無発泡のものであってもよい。
【００６９】
上記のゴム材に分散させる導電剤としては、電子導電剤やイオン導電剤が用いられる。  電子導電剤の例としては、ケッチェンブラック、アセチレンブラック等のカーボンブラック；熱分解カーボン、グラファイト；アルミニウム、銅、ニッケル、ステンレス鋼等の各種導電性金属または合金；酸化スズ、酸化インジウム、酸化チタン、酸化スズ−酸化アンチモン固溶体、酸化スズ−酸化インジウム固溶体等の各種導電性金属酸化物；絶縁物質の表面を導電化処理したもの；などの粉末が挙げられる。また、イオン導電剤の例としては、テトラエチルアンモニウム、ラウリルトリメチルアンモニウム等の過塩素酸塩、塩素酸塩等；リチウム、マグネシウム等のアルカリ金属、アルカリ土類金属の過塩素酸塩、塩素酸塩等；が挙げられる。
これらの導電剤は、単独で用いてもよく、２種以上を組み合わせて用いてもよい。
また、その添加量は特に制限はないが、上記電子導電剤の場合は、ゴム材１００質量部に対して、１質量部以上３０質量部以下の範囲であることが好ましく、５質量部以上２５質量部以下の範囲であることがより好ましい。一方、上記イオン導電剤の場合は、ゴム材１００質量部に対して、０．１質量部以上５．０質量部以下の範囲であることが好ましく、０．５質量部以上３．０質量部以下の範囲であることがより好ましい。
【００７０】
導電性弾性層の形成に際しては、この層を構成する導電剤、ゴム材、その他の成分（加硫剤や必要に応じて添加される発泡剤等）の各成分の混合方法や混合順序は特に限定されないが、一般的な方法としては、バンバリーミキサー、ニーダー、ロール等により混合し、押出成形やプレス成形、射出成形等によって成形する方法が挙げられる。
【００７１】
表面層は高分子材料を用いて構成される。高分子材料としては、特に制限されないが、ポリアミド、ポリウレタン、ポリフッ化ビニリデン、４フッ化エチレン共重合体、ポリエステル、ポリイミド、シリコーン樹脂、アクリル樹脂、ポリビニルブチラール、エチレンテトラフルオロエチレン共重合体、メラミン樹脂、フッ素ゴム、エポキシ樹脂、ポリカーボネート、ポリビニルアルコール、セルロース、ポリ塩化ビニリデン、ポリ塩化ビニル、ポリエチレン、エチレン酢酸ビニル共重合体等が挙げられる。
これらの高分子材料は単独で用いてもよく、２種以上を混合或いは共重合して用いてもよい。また、高分子材料の数平均分子量は、１，０００以上１００，０００以下の範囲であることが好ましく、１０，０００以上５０，０００以下の範囲であることがより好ましい。
表面層は、上記高分子材料の他に、導電剤として前述した導電性弾性層に用いた導電剤や各種粒子を用いて構成されることが好ましい。これらの添加量は特に制限はないが、高分子材料１００質量部に対して、１質量部以上５０質量部以下の範囲であることが好ましく、５質量部以上２０質量部以下の範囲であることがより好ましい。
【００７２】
表面層に用いられる粒子としては、酸化ケイ素、酸化アルミニウム、チタン酸バリウム等の金属酸化物および複合金属酸化物、テトラフルオロエチレン、フッ化ビニリデン等の高分子微粉体が、単独または混合して用いられるが、特にこれらに限定されるものではない。
表面層の形成に際しては、導電性弾性層表面に表面層を構成する材料を含む塗布液を浸漬塗布等の公知の塗布法を利用して塗膜を形成し、この塗膜を加熱乾燥させる方法が用いられる。また、予めチューブ状に形成した表面層を導電性弾性層表面にかぶせて、形成してもよい。
なお、表面層は接着剤を用いて導電性弾性層表面と接着固定してもよい。
チューブにおいては、基材および導電性弾性層を有するロールの外径よりも、内径が若干小さいチューブ状の表面層を用いる場合は、チューブ状の表面層の内周側に空気等の流体を注入した状態とし、この状態で表面層内周側にロールを挿入し、その後、流体の注入を停止させることで導電性弾性層表面に表面層を固定してもよい。
【実施例】
【００７３】
以下本発明を実施例によって具体的に説明するが、本発明がこれらの実施例によって限定されるものではない。
【００７４】
（実施例１）
＜感光体の作製＞
−中間層の形成−
酸化亜鉛（平均粒子径７０ｎｍ：テイカ社製試作品）１００質量部をトルエン５００質量部と攪拌混合し、シランカップリング剤（ＫＢＭ６０３：信越化学社製）１．５質量部を添加し、２時間攪拌した。その後トルエンを減圧蒸留にて留去し、１５０℃で２時間焼き付けを行った。
前記表面処理を施した酸化亜鉛６０質量部と、硬化剤（ブロック化イソシアネート、スミジュール３１７５：住友バイエルンウレタン社製）１５質量部と、ブチラール樹脂ＢＭ−１（積水化学社製）１５質量部と、をメチルエチルケトン８５質量部に溶解した溶液３８質量部と、メチルエチルケトン２５質量部とを混合し、１ｍｍφのガラスビーズを用いてサンドミルにて２時間の分散を行い、中間層分散液を得た。得られた分散液に触媒としてジオクチルスズジラウレート０．００５質量部を添加し、中間層塗布液を得た。この塗布液を浸漬塗布法にて直径８４ｍｍ、長さ３４０ｍｍ、肉厚１ｍｍのアルミニウム基体上に塗布し、１６０℃、１００分の乾燥硬化を行い厚さ２０μｍの中間層を得た。
【００７５】
−電荷発生層の形成−
次に、電荷発生材料として、ヒドロキシガリウムフタロシアニンを用い、その１５質量部、塩化ビニル−酢酸ビニル共重合体樹脂（ＶＭＣＨ、日本ユニオンカーバイト社製）１０質量部およびｎ−ブチルアルコール３００質量部からなる混合物をサンドミルにて４時間分散した。得られた分散液を、上記中間層上に浸漬塗布し、１００℃、１０分乾燥して、膜厚０．２μｍの電荷発生層を形成した。
【００７６】
−電荷輸送層の形成−
次に電荷輸送層として、Ｎ，Ｎ’−ビス（３−メチルフェニル）−Ｎ，Ｎ’−ジフェニルベンジジン４５部と、ビスフェノールＺポリカーボネート樹脂（ＴＳ２０５０：粘度平均分子量５０，０００：帝人化成社製）５５質量部とをテトロヒドロフラン３００質量部およびモノクロロベンゼン１００質量部に十分に溶解混合した塗布液を、電荷発生層まで形成したアルミニウム基体上に浸漬塗布し、１２５℃、６０分で乾燥することにより、膜厚１９μｍの電荷輸送層を形成した。
【００７７】
−表面層の形成−
次に表面層として、前述の化合物例Ｉ−８に表される電荷輸送材料３０質量部、化合物例Ｉ−３０に表される電荷輸送材料６０質量部、以下に示す構造のメラミン１０質量部を、ｔ−ＢｕＯＨ２００質量部に溶解させた。得られた塗布液を電荷輸送層まで形成したアルミニウム基体上に浸漬塗布し、１５０℃、４０分で乾燥することにより、膜厚５μｍの表面層を形成した。
【００７８】
【化１０】
2011203306.tif 000011
【００７９】
〔評価〕
（画質試験）
得られた感光体を、画像形成装置（富士ゼロックス社製、Ｄｏｃｕ  Ｃｅｎｔｒｅ  Ｃｏｌｏｒ  ５００）に搭載して、更に帯電ロールを感光体に接触させて取り付け、高温高湿下（２８℃８５％ＲＨ）において１日１万枚の画像をプリントする操作を１０日間繰り返し、その後マゼンタ全面ハーフトーン３０％の画像をプリントし、画像流れの発生有無および画質欠陥の発生有無を確認した。
尚、「画像流れ」とは、接触帯電方式による帯電で発生する表面層の酸化および／またはイオン種の付着により、解像度低下や画像ボケが生じる現象である。また、「画質欠陥」とは、長期サイクルによって繰り返し使用された結果、最表面層が摩耗していくことによって生じる膜厚ムラにより、色点や色筋を生じる現象である。
【００８０】
それぞれの判定については、以下の基準で判定した。
Ａ：発生無し
Ｂ：軽微な発生（実使用上問題無いレベルである）
Ｃ：軽微な発生（実使用上問題になることがあるレベルである）
Ｄ：発生（実使用上問題あるレベルである）
【００８１】
＜帯電ロールの作製＞
尚、上記画像形成装置に取り付けた前記帯電ロールは、以下の手順で作製した。
−接着剤層の形成−
接着剤（ポリオレフィン系接着剤、ＸＪ１５０ロードファーイースト社製）と導電剤（ケッチェンブラックＥＣ：ライオン社製）２質量部を遊星型ボールミルで分散し、その後、キシレン４０質量部で希釈して接着剤を作製した。
上記接着剤をＳＵＭ材に無電界ニッケルメッキを施した直径８ｍｍの導電性芯金の外側に、乾燥後の接着剤厚みが２０μｍになるよう塗布した。これを１７０℃、１０分加熱乾燥させ、導電性芯金Ａを得た。
【００８２】
−弾性層の形成−
下記混合物をオープンロールで混練りし、前記導電性芯金Ａを使用して、プレス成形機にて直径１５ｍｍのロールを形成し、その後研磨により直径１４ｍｍの弾性ロールＡを得た。
・ゴム材                                                  ・・・・１００質量部
（エピクロルヒドリン・エチレンオキシド・アリルグリシジルエーテル
共重合ゴム、Ｇｅｃｈｒｏｎ３１０６：日本ゼオン社製）
・導電剤（カーボンブラック、アサヒサーマル：旭カーボン社製）・・・・１２質量部
・イオン導電剤（過塩素酸リチウム）                          ・・・・・１質量部
・加硫剤（硫黄、２００メッシュ：鶴見化学工業社製）          ・・・・・１質量部
・加硫促進剤（ノクセラーＤＭ：大内新興化学工業社製）        ・・・２．０質量部
・加硫促進剤（ノクセラーＴＴ：大内新興化学工業社製）        ・・・０．５質量部
・ジメチルジチオカルバミン酸亜鉛                            ・・・・・５質量部
（ノクセラーＰＺ：正同化学工業社製）
・ステアリン酸                                              ・・・１．５質量部
【００８３】
−表面層の形成−
下記混合物をビーズミルにて分散し得られた分散液Ａを、ＭＥＫ（メチルエチルケトン）で希釈し、前記弾性ロールＡの表面に浸漬塗布した後、１８０℃で３０分間加熱乾燥し、厚さ７μｍの表面層を形成し、帯電ロール１を得た。
・高分子材料                                              ・・・・１００質量部
（飽和共重合ポリエステル樹脂溶液、バイロン３０ＳＳ：東洋紡績社製）
・硬化剤                                                  ・・・２６．３質量部
（アミノ樹脂溶液、スーパーベッカミンＧ８２１  ６０：大日本インキ化学工業社製）
・導電剤                                                      ・・・１０質量部
（カーボンブラック、ＭＯＮＡＲＣＨ１０００：キャボット社製）
【００８４】
また、上記帯電ロール１による帯電条件は、電子写真感光体に帯電ロール１を接触させた状態で１ｍＡの直流電流が流れるように定電流制御設定したものとする。
【００８５】
（実施例２乃至５、比較例１乃至２）
中間層、電荷発生層、電荷輸送層を実施例１に記載の方法により形成した。
次に表面層として、表１に示す電荷輸送材料を用い、且つ電荷輸送材料およびメラミンの含有量を表１に記載の数値に変更した以外は実施例１に記載の方法により表面層を形成した。
【００８６】
【表１】
2011203306.tif 000012
【００８７】
【表２】
2011203306.tif 000013
【符号の説明】
【００８８】
２１  導電性基体、２２  中間層、２３  電荷発生層、２４  電荷輸送層、２５  表面層、３１  導電性支持体、３２  弾性層、３３  表面層、３４  抵抗層、２０７  電子写真感光体、２０８  帯電装置、２０６  露光装置、２１１  現像装置、２１２  転写装置、２１３  クリーニング装置、２００  画像形成装置、２０９  電源、２１６  レール、２１７、２１８  開口部、３００  プロセスカートリッジ、５００  記録媒体
【図２】
2011203306.tif 000014
【図３】
2011203306.tif 000015
【図１】
2011203306.tif 000016
【図４】
2011203306.tif 000017
【図５】
2011203306.tif 000018